(57)【特許請求の範囲】
【請求項１】
硬化性オルガノポリシロキサン組成物であって、
（Ａ）１分子当たり少なくとも２つのケイ素結合アルケニル基を有する、１００質量部のジオルガノポリシロキサンと、
（Ｂ）Ｒ１３ＳｉＯ１／２単位及びＳｉＯ４／２単位［式中、Ｒ１は、各々独立して、一価炭化水素基であり、ただし、１分子当たり少なくとも１つのＲ１はアルケニル基である］から本質的になり、Ｒ１３ＳｉＯ１／２単位のＳｉＯ４／２単位に対するモル比は０．６〜１．７である、３０〜１００質量部のオルガノポリシロキサン樹脂と、
（Ｃ）（Ｃ１）分子両末端にてケイ素原子結合水素原子で末端封鎖されたジオルガノポリシロキサン、及び（Ｃ２）１分子当たり少なくとも３個のケイ素結合水素原子を有するオルガノハイドロジェンポリシロキサン、の混合物であって、成分（Ａ）及び（Ｂ）中のアルケニル基当たり０．１〜５個のケイ素結合水素原子を提供するのに十分な量の混合物と、
（Ｄ）１分子当たり少なくとも１つの脂肪族不飽和基を有する、前記組成物の０．１５〜０．４５質量％の量のポリエーテルと、
（Ｅ）前記組成物を硬化させるのに十分な量のヒドロシリル化触媒と、を含み、成分（Ｃ２）によって提供されるケイ素結合水素原子の、成分（Ｃ１）によって提供されるケイ素結合水素原子に対するモル比は、少なくとも２である、硬化性オルガノポリシロキサン組成物。
【請求項２】
（Ｆ）前記組成物のポットライフをもたらすのに十分な量のヒドロシリル化反応抑制剤を更に含む、請求項１に記載の硬化性オルガノポリシロキサン組成物。
【請求項３】
請求項１または２に記載の硬化性オルガノポリシロキサン組成物を硬化させることにより得られた、硬化物。
【発明の詳細な説明】
【技術分野】
【０００１】
本発明は、硬化性オルガノポリシロキサン組成物及びその硬化物に関する。
【背景技術】
【０００２】
硬化性オルガノポリシロキサン組成物は、優れた電気絶縁性、優れた熱安定性、及び優れた透明性をはじめとするその稀有の特性により、様々な産業において広く使用されている。特に、硬化性オルガノポリシロキサン組成物を使用することにより、スマートフォン、携帯電話、携帯情報端末、及び自動車ナビゲーションシステムなどのディスプレイの視認性が改善される。
【０００３】
しかし、硬化性オルガノポリシロキサン組成物を硬化させることにより得られた硬化物の透気性により、ディスプレイ内の硬化物が環境水分により混濁するという問題がある。
【０００４】
一般に、環境水分による硬化物の混濁を制御する取り組みの１つは、ポリエーテルポリマーを添加することによって硬化物の親水性特性を改善することである。例えば、韓国特許出願公開第２０１６０００７３５３号には、１分子当たり少なくとも２つのケイ素結合アルケニル基を有するオルガノポリシロキサンと、１分子当たり少なくとも２個のケイ素結合水素原子を有するオルガノハイドロジェンポリシロキサンと、１分子当たり少なくとも１つの脂肪族不飽和結合を有するポリエーテルと、ヒドロシリル化反応触媒と、を含む、硬化性オルガノポリシロキサン組成物が記載されている。しかし、上記組成物は、透明性に優れた硬化物を製造して、ディスプレイの視認性を改善するには不十分である。
【０００５】
先行技術文献
特許文献
特許文献１：韓国特許出願公開第２０１６０００７３５３号
【発明の概要】
【０００６】
技術的課題
本発明の目的は、硬化して、環境水分に対する耐混濁性の優れた硬化物を形成することができる、硬化性オルガノポリシロキサン組成物を提供することである。
【０００７】
解決するための手段
本発明の硬化性オルガノポリシロキサン組成物は、
（Ａ）１分子当たり少なくとも２つのケイ素結合アルケニル基を有する、１００質量部のジオルガノポリシロキサンと、
（Ｂ）Ｒ１３ＳｉＯ１／２単位及びＳｉＯ４／２単位［式中、Ｒ１は、各々独立して、一価炭化水素基であり、ただし、１分子当たり少なくとも１つのＲ１はアルケニル基である］から本質的になり、Ｒ１３ＳｉＯ１／２単位のＳｉＯ４／２単位に対するモル比は０．６〜１．７である、３０〜１００質量部のオルガノポリシロキサン樹脂と、
（Ｃ）（Ｃ１）分子両末端にてケイ素原子結合水素原子で末端封鎖されたジオルガノポリシロキサン、及び（Ｃ２）１分子当たり少なくとも３個のケイ素結合水素原子を有するオルガノハイドロジェンポリシロキサン、の混合物であって、成分（Ａ）及び（Ｂ）中のアルケニル基当たり０．１〜５個のケイ素結合水素原子を提供するのに十分な量の混合物と、
（Ｄ）１分子当たり少なくとも１つの脂肪族不飽和基を有する、本組成物の０．１５〜０．４５質量％の量のポリエーテルと、
（Ｅ）組成物を硬化させるのに十分な量のヒドロシリル化触媒と、を含む。
【０００８】
成分（Ｃ２）によって提供されるケイ素結合水素原子の、成分（Ｃ１）によって提供されるケイ素結合水素原子に対するモル比は、好ましくは少なくとも２である。
【０００９】
硬化性オルガノポリシロキサン組成物は、（Ｆ）組成物のポットライフをもたらすのに十分な量のヒドロシリル化反応抑制剤を、更に含んでもよい。
【００１０】
本発明の硬化物は、硬化性オルガノポリシロキサン組成物を硬化させることにより得られることを、特徴とする。
【００１１】
発明の効果
本発明の硬化性オルガノポリシロキサン組成物は、ポリエーテルを含むことを特徴とするので、硬化性オルガノポリシロキサン組成物が硬化して、環境水分に対する耐混濁性の優れた硬化物を形成することができる。
【発明を実施するための形態】
【００１２】
本発明の硬化性オルガノポリシロキサン組成物について、詳細に説明する。
【００１３】
成分（Ａ）は、分子中に、２〜１２個の炭素原子を有する、少なくとも２つのアルケニル基を有する必要がある。アルケニル基は、ビニル基、アリル基、ブテニル基、ペンテニル基、及びヘキセニル基によって例示されるが、経済効率及び反応性の観点から、ビニル基が好ましい。ただし、成分（Ａ）中のアルケニル基以外のケイ素結合基は、１〜１２個の炭素原子を有する、脂肪族不飽和結合非含有一価炭化水素基によって例示される。一価炭化水素基は、メチル基、エチル基、プロピル基、又は同様のアルキル基；フェニル基、トリル基、キシリル基、又は同様のアリール基；ベンジル基、フェネチル基、又は同様のアラルキル基；及び３−クロロプロピル基、３，３，３−トリフルオロプロピル基、又は同様のハロゲン化アルキル基によって例示されるが、経済効率及び耐熱性の観点から、メチル基が好ましい。特に、成分（Ａ）中のアルケニル基以外のケイ素原子結合基の少なくとも８０モル％、少なくとも９０モル％、又は１００モル％は、好ましくはメチル基である。
【００１４】
成分（Ａ）の分子構造は直鎖であるが、部分的に分枝状であってもよい。成分（Ａ）の２５℃での粘度は限定されないが、好ましくは、１００〜１，０００，０００ｍＰａ・ｓの範囲、１００〜１００，０００ｍＰａ・ｓの範囲、又は１００〜１０，０００ｍＰａ・ｓの範囲である。
【００１５】
本組成物中の成分（Ｂ）はオルガノポリシロキサンであり、硬化した感圧性接着剤に粘着性を付与する。成分（Ｂ）のシロキサン単位についての上記式中、Ｒ１は、各々独立して、１〜１２個の炭素原子を有する、一価炭化水素基を表す。一価炭化水素基は、メチル基、エチル基、プロピル基、又は同様のアルキル基；ビニル基、アリル基、ブテニル基、ペンテニル基、ヘキセニル基、又は同様のアルケニル基；フェニル基、トリル基、キシリル基、又は同様のアリール基；ベンジル基、フェネチル基、又は同様のアラルキル基；及び３−クロロプロピル基、３，３，３−トリフルオロプロピル基、又は同様のハロゲン化アルキル基によって例示される。好ましくは、Ｒ１の全てがメチル基である。成分（Ｂ）は、成分（Ｂ）を調製するために使用される反応性シランの加水分解から生じる、残留シラノール基を有する場合がある。
【００１６】
成分（Ｂ）中のＲ１３ＳｉＯ１／２単位のＳｉＯ４／２単位に対するモル比は、０．６〜１．７の範囲内、好ましくは０．６〜１．５の範囲内に入る。これは、モル比が上記範囲の下限以上である場合、成分（Ａ）との相溶性が改善されること、及び、モル比が上記範囲の上限以下である場合、硬化物の機械的強度が改善されることによる。
【００１７】
このようなオルガノポリシロキサンを合成する方法は、公知である。米国特許第２，６７６，１８２号及び同第３，２８４，４０６号の開示は、本組成物中の成分（Ｂ）として好適なオルガノポリシロキサンの調製を示すために、参照により本明細書に組み込まれる。
【００１８】
成分（Ｂ）は、１００質量部の成分（Ａ）当たり、３０〜１００質量部、好ましくは４０〜９０質量部、又は５０〜９０質量部の量で、添加される。これは、成分（Ｂ）の含有量が上記範囲の下限以上である場合、硬化物の機械的強度が改善されること、及び、成分（Ｂ）の含有量が上記範囲の上限以下である場合、硬化物の透明性が改善されることによる。
【００１９】
本組成物中の成分（Ｃ）は架橋剤硬化剤として機能する成分であり、（Ｃ１）分子両末端にてケイ素原子結合水素原子で末端封鎖されたジオルガノポリシロキサン、及び（Ｃ２）１分子当たり少なくとも３個のケイ素結合水素原子を有するオルガノハイドロジェンポリシロキサン、の混合物である。
【００２０】
成分（Ｃ１）は、分子両末端にてケイ素原子結合水素原子で末端封鎖されたジオルガノポリシロキサンである。成分（Ｃ１）中の水素原子以外のケイ素結合基は、脂肪族不飽和結合不含一価炭化水素基であってもよい。一価炭化水素基は、メチル基、エチル基、プロピル基、又は同様のアルキル基；フェニル基、トリル基、キシリル基、又は同様のアリール基；ベンジル基、フェネチル基、又は同様のアラルキル基；及び３−クロロプロピル基、３，３，３−トリフルオロプロピル基、又は同様のハロゲン化アルキル基によって例示されるが、経済効率及び耐熱性の観点から、メチル基が好ましい。特に、成分（Ｃ１）中の水素原子以外のケイ素結合基の少なくとも８０モル％、少なくとも９０モル％、又は１００モル％は、好ましくはメチル基である。
【００２１】
成分（Ｃ２）は、１分子当たり少なくとも３個のケイ素結合水素原子を有するオルガノハイドロジェンポリシロキサンである。成分（Ｃ２）の分子構造は限定されず、所望に応じて、環状、直鎖状、分枝状、及び／又は網目状であってもよい。水素原子以外のケイ素結合基は、脂肪族不飽和結合非含有一価炭化水素基であってもよい。一価炭化水素基は、メチル基、エチル基、プロピル基、又は同様のアルキル基；フェニル基、トリル基、キシリル基、又は同様のアリール基；ベンジル基、フェネチル基、又は同様のアラルキル基；及び３−クロロプロピル基、３，３，３−トリフルオロプロピル基、又は同様のハロゲン化アルキル基によって例示されるが、経済効率及び耐熱性の観点から、メチル基が好ましい。特に、成分（Ｃ２）中の水素原子以外のケイ素結合基の少なくとも８０モル％、少なくとも９０モル％、又は１００モル％は、好ましくはメチル基である。
【００２２】
成分（Ｃ）中の成分（Ｃ２）の含有量は限定されないが、望ましくは、成分（Ｃ２）によって提供されるケイ素結合水素原子の、成分（Ｃ１）によって提供されるケイ素結合水素原子に対するモル比は、少なくとも２である。
【００２３】
成分（Ｃ）の量は、成分（Ａ）中のアルケニル基当たり０．１〜５個のケイ素原子結合水素原子、好ましくは０．１〜３個のケイ素結合水素原子、又は０．５〜３個のケイ素結合水素原子を提供するのに十分である。これは、成分（Ｃ）の含有量が上記範囲内である場合、本組成物を十分に硬化させることができることによる。
【００２４】
成分（Ｄ）は、ポリエーテルであり、環境水分に対する耐混濁性の優れた、本組成物の硬化物を提供する。成分（Ｄ）は、１分子当たり少なくとも１つの脂肪族不飽和基を有する。脂肪族不飽和基は、ビニル基、アリル基、ブテニル基、ペンテニル基、ヘキセニル基などの、２〜１２個の炭素原子を有するアルケニル基；エチニル基、プロピニル基、ブチニル基、ペンチニル基、ヘキシニル基などの、２〜１２個の炭素原子を有するアルキニル基によって例示される。
【００２５】
成分（Ｄ）は、以下の平均式：
Ｒ１Ｏ（ＣｎＨ２ｎＯ）ｍＲ２
【００２６】
［式中、「ｎ」は、２〜４の整数、好ましくは２又は３である］によって表されてもよい。成分（Ｄ）は、オキシエチレン単位−（Ｃ２Ｈ４Ｏ）−、オキシプロピレン単位−（Ｃ３Ｈ６Ｏ）−、オキシブチレン単位−（Ｃ４Ｈ８Ｏ）−、又はこれらの混合を含んでもよい。オキシアルキレン単位は、任意の様式で配置して、ブロックコポリマー又はランダム化コポリマーのいずれかの構造を形成することができるが、典型的にはランダム化コポリマーの群を形成することができる。典型的には、ポリオキシアルキレンは、ランダム化コポリマー中のオキシエチレン単位（Ｃ２Ｈ４Ｏ）及びオキシプロピレン単位（Ｃ３Ｈ６Ｏ）の両方を含む。
【００２７】
式中、「ｍ」は、２より大きい正数であり、好ましくは２〜１００の数である。
【００２８】
式中、Ｒ１は、２〜１２個の炭素原子を有する脂肪族不飽和基である。脂肪族不飽和基は、ビニル基、アリル基、ブテニル基、ペンテニル基、ヘキセニル基などの、２〜１２個の炭素原子を有するアルケニル基；エチニル基、プロピニル基、ブチニル基、ペンチニル基、ヘキシニル基などの、２〜１２個の炭素原子を有するアルキニル基によって例示される。
【００２９】
式中、Ｒ２は、Ｒ１、水素、アセチル基、又は１〜８個の炭素原子を有する一価炭化水素基である。Ｒ２の一価炭化水素基は、メチル基、エチル基、プロピル基、又は同様のアルキル基；フェニル基、トリル基、キシリル基、又は同様のアリール基；ベンジル基、フェネチル基、又は同様のアラルキル基；及び３−クロロプロピル基、３，３，３−トリフルオロプロピル基、又は同様のハロゲン化アルキル基によって例示される。Ｒ２は、好ましくは水素である。
【００３０】
成分（Ｄ）は、当該技術分野において公知であり、多くのものが市販されている。成分（Ｄ）として有用な、脂肪族不飽和基を有するポリエーテルの代表的な非限定例としては、
ＣＨ２＝ＣＨＣＨ２Ｏ（Ｃ２Ｈ４Ｏ）ａＨ、
ＣＨ２＝ＣＨＣＨ２Ｏ（Ｃ２Ｈ４Ｏ）ａＣＨ３、
ＣＨ２＝ＣＨＣＨ２Ｏ（Ｃ２Ｈ４Ｏ）ａＣ（Ｏ）ＣＨ３、
ＣＨ２＝ＣＨＣＨ２Ｏ（Ｃ２Ｈ４Ｏ）ａ（Ｃ３Ｈ６Ｏ）ｂＨ、
ＣＨ２＝ＣＨＣＨ２Ｏ（Ｃ２Ｈ４Ｏ）ａ（Ｃ３Ｈ６Ｏ）ｂＣＨ３、
ＣＨ２＝ＣＨＣＨ２Ｏ（Ｃ２Ｈ４Ｏ）ａＣ（Ｏ）ＣＨ３、
ＣＨ２＝Ｃ（ＣＨ３）ＣＨ２Ｏ（Ｃ２Ｈ４Ｏ）ａＨ、
ＣＨ２＝ＣＨＣ（ＣＨ３）２Ｏ（Ｃ２Ｈ４Ｏ）ａＨ、
ＣＨ２＝Ｃ（ＣＨ３）ＣＨ２Ｏ（Ｃ２Ｈ４Ｏ）ａＣＨ３、
ＣＨ２＝Ｃ（ＣＨ３）ＣＨ２Ｏ（Ｃ２Ｈ４Ｏ）ａＣ（Ｏ）ＣＨ３、
ＣＨ２＝Ｃ（ＣＨ３）ＣＨ２Ｏ（Ｃ２Ｈ４Ｏ）ａ（Ｃ３Ｈ６Ｏ）ｂＨ、
ＣＨ２＝Ｃ（ＣＨ３）ＣＨ２Ｏ（Ｃ２Ｈ４Ｏ）ａ（Ｃ３Ｈ６Ｏ）ｂＣＨ３、
ＣＨ２＝Ｃ（ＣＨ３）ＣＨ２Ｏ（Ｃ２Ｈ４Ｏ）ａＣ（Ｏ）ＣＨ３、
ＣＨ≡ＣＣＨ２Ｏ（Ｃ２Ｈ４Ｏ）ａＨ、
ＣＨ≡ＣＣＨ２Ｏ（Ｃ２Ｈ４Ｏ）ａＣＨ３、
ＣＨ≡ＣＣＨ２Ｏ（Ｃ２Ｈ４Ｏ）ａＣ（Ｏ）ＣＨ３、
ＣＨ≡ＣＣＨ２Ｏ（Ｃ２Ｈ４Ｏ）ａ（Ｃ３Ｈ６Ｏ）ｂＨ、
ＣＨ≡ＣＣＨ２Ｏ（Ｃ２Ｈ４Ｏ）ａ（Ｃ３Ｈ６Ｏ）ｂＣＨ３、
ＣＨ≡ＣＣＨ２Ｏ（Ｃ２Ｈ４Ｏ）ａＣ（Ｏ）ＣＨ３
［式中、「ａ」及び「ｂ」は０より大きく、あるいは、「ａ」及び「ｂ」は、独立して０〜４０の範囲であってもよく、ただし、ａ＋ｂ＞２である］が挙げられる。
【００３１】
成分（Ｄ）の量は、本組成物の０．１５〜０．４５質量％、好ましくは０．２０〜０．４０質量％、又は０．２０〜０．３５質量％の量である。これは、成分（Ｄ）の含有量が上記範囲の下限以上である場合、硬化物の耐混濁性が改善されること、及び、成分（Ｄ）の含有量が上記範囲の上限以下である場合、硬化物の透明性が改善されることによる。
【００３２】
成分（Ｅ）は白金含有触媒であり、成分（Ａ）と成分（Ｃ）との付加反応を促進する。成分（Ｄ）は、塩化白金酸、塩化白金酸−オレフィン複合体、塩化白金酸−ビニルシロキサン複合体、及びアルミナなどのマイクロ微粒子担体上に担持された白金によって例示される。
【００３３】
成分（Ｅ）は、本組成物のヒドロシリル化反応を促進するのに十分な量で添加され、好ましくは、百万質量部の、成分（Ａ）〜（Ｃ）の総量毎に、０．１〜１０００質量部、好ましくは１〜３００質量部の白金を与えるのに十分な量で、添加される。架橋反応は、０．１質量部未満では不十分になり、それにより凝集力は弱くなり、他方、１，０００質量部より多くすると、もたらされる短い使用時間及び高コストによって不利になる。
【００３４】
成分（Ａ）〜（Ｅ）に加えて、当該技術分野において公知の（Ｆ）抑制剤を本組成物に添加してもよい。成分（Ｆ）は、３−メチル−１−ブチン−３−オール、３，５−ジメチル−１−ヘキシン−３−オール、３−メチル−１−ペンチン−３−オール、１−エチニル−１−シクロヘキサノール、３−フェニル−１−ブチン−３−オール、若しくは同様のアルキンアルコール；３−メチル−３−ペンテン−１−イン、３，５−ジメチル−１−ヘキセン−３−イン、若しくは同様のエン−イン化合物；１，３，５，７−テトラメチル−１，３，５，７−テトラビニルシクロテトラシロキサン、１，３，５，７−テトラメチル−１，３，５，７−テトラヘキセニルシクロテトラシロキサン、若しくは同様のメチルアルケニルシロキサン化合物；アルキルマレエート及び置換アルキルマレエート、若しくは同様の不飽和エステル；又はベンゾトリアゾールによって例示される。成分（Ｆ）の含有量は、１００質量部の成分（Ａ）及び成分（Ｂ）に対して、０．００１〜５質量部の量であってもよい。
【００３５】
また、少量の補充成分を本組成物に添加することは、支障ない。このような補充成分は、例えば、様々な酸化防止剤、顔料、安定剤、充填剤などである。
【実施例】
【００３６】
以下、実施例及び比較例を使用して、本発明の硬化性オルガノポリシロキサン組成物について詳細に説明する。しかし、本発明は、以下に列挙する実施例の説明により限定されるものではない。粘度を２５℃で測定した。
【００３７】
実施例１及び比較例１〜３
下記の成分を使用して、表１に示す硬化性オルガノポリシロキサン組成物を調製した。更に、表１において、「ＳｉＨ／Ｖｉ」は、成分（Ａ）及び（Ｂ）中の総ビニル基１モル当たりの、成分（Ｃ）中のケイ素結合水素原子の総モルを表す。
【００３８】
以下の成分を、成分（Ａ）として使用した。
成分（ａ−１）：分子両末端にてジメチルビニルシロキシ基で保護された、２，０００ｍＰａ・ｓの粘度を有するジメチルポリシロキサン（ビニル基の含有量は０．２３質量％）
【００３９】
以下の成分を、成分（Ｂ）として使用した。
成分（ｂ−１）：以下の平均単位式：
［（ＣＨ２＝ＣＨ）（ＣＨ３）２ＳｉＯ１／２］０．０５［（ＣＨ３）３ＳｉＯ１／２］０．３７（ＳｉＯ４／２）０．５８
によって表されるオルガノポリシロキサン樹脂（ビニル基の含有量は１．６４質量％）
【００４０】
以下の成分を、成分（Ｃ）として使用した。
成分（ｃ−１）：分子両末端にてジメチルハイドロジェンシロキシ基で保護された、１０ｍＰａ・ｓの粘度を有するジメチルポリシロキサン（ケイ素結合水素原子の含有量は０．１３質量％）
成分（ｃ−２）：分子両末端にてトリメチルシロキシ基で保護された、５ｍＰａ・ｓの粘度を有するジメチルシロキサン−メチルハイドロジェンシロキサンコポリマー（ケイ素結合水素原子の含有量は０．７６質量％）
【００４１】
以下の成分を、成分（Ｄ）として使用した。
成分（ｄ−１）：以下の式によって表されるポリエーテル。
ＣＨ２＝ＣＨＣＨ２Ｏ（Ｃ２Ｈ４Ｏ）１２Ｈ
【００４２】
以下の成分を、成分（Ｅ）として使用した。
成分（ｅ−１）：白金−１，３−ジビニル−１，１，３，３−テトラメチルジシロキサン錯体の１，３−ジビニル−１，１，３，３−テトラメチルジシロキサン溶液（白金金属含有量は約６，０００質量ｐｐｍ）。
【００４３】
以下の成分を、成分（Ｆ）として使用した。
成分（ｆ−１）：テトラメチルテトラビニルシクロテトラシロキサン
【００４４】
実施例で報告された特性は、以下の方法によって測定した。
【００４５】
硬化物の透過率、透明度、及びヘイズ
硬化性オルガノポリシロキサン組成物を８０℃で１時間硬化させて、厚さ０．２ｍｍのシート形状硬化物を作製した。次いで、シート形状硬化物の、透過率、透明度、及びヘイズを、ＡＳＴＭ  Ｄ１００３に規定されている方法によって、ヘイズメーター（ＢＹＫ−Ｇａｒｄｎｅｒ  ＧｍｂＨ製のＨａｚｅ−Ｇｒａｄ  ｐｌｕｓ）により、８５℃及び８５％ＲＨの環境にて１０００時間エージングする前及び後に測定した。
【００４６】
エージング後の硬化物の外観
硬化性オルガノポリシロキサン組成物を８０℃で１時間硬化させて、厚さ１ｍｍのシート形状硬化物を作製した。次いで、８５℃及び８５％ＲＨの環境にて１０００時間エージングした後の硬化物の外観を、肉眼により観察した。
【００４７】
【表１】
0006982106.tif 000002
表１
【００４８】
産業上の利用可能性
本発明の硬化性オルガノポリシロキサン組成物は、スマートフォン、携帯電話、携帯情報端末、及び自動車ナビゲーションシステムなどのディスプレイ用の、接着剤、封入剤、又は充填剤に有用である。